(57)【特許請求の範囲】
【請求項１】
レーザー光を反射する意匠層が形成されたパネルと、筐体とをレーザー光を用いて接合する接合方法において、
上記パネルと上記筐体との間に接合部材を配置し、
次いで、上記パネルの表面にレーザー光吸収部材を配置し、
その後、上記レーザー光吸収部材にレーザー光を照射して上記レーザー光吸収部材を加熱し、上記レーザー光吸収部材の熱を、上記パネルを介して上記接合部材に伝達させて上記接合部材を加熱し、上記パネルと上記筐体とを接合することを特徴とするレーザー光を用いた接合方法。
【請求項２】
請求項１に記載のレーザー光を用いた接合方法において、
上記レーザー光吸収部材は、レーザー光吸収層を有し、
平面視において、上記レーザー光吸収層の形状は、上記意匠層の形状と同一形状であることを特徴とするレーザー光を用いた接合方法。
【請求項３】
請求項１に記載のレーザー光を用いた接合方法において、
上記レーザー光吸収部材のレーザー光吸収率は８０％以上であることを特徴とするレーザー光を用いた接合方法。
【請求項４】
請求項１に記載のレーザー光を用いた接合方法において、
上記レーザー光吸収部材が有するレーザー光吸収成分は、カーボンブラック、ペリレン系化合物及び金属酸化物からなる群の中から選ばれた１以上を含有していることを特徴とするレーザー光を用いた接合方法。
【請求項５】
レーザー光を反射する意匠層が形成されたパネルと、筐体とを備える接合品の上記パネルを上記筐体から剥離する剥離方法において、
上記パネルの表面にレーザー光吸収部材を配置し、
その後、上記レーザー光吸収部材にレーザー光を照射して上記レーザー光吸収部材を加熱し、上記レーザー光吸収部材の熱を、上記パネルを介して、上記パネルと上記筐体との間に配置されている接合部材に伝達して上記接合部材を加熱し、上記パネルを上記筐体から剥離することを特徴とするレーザー光を用いた剥離方法。
【請求項６】
請求項５に記載のレーザー光を用いた剥離方法において、
上記レーザー光吸収部材は、レーザー光吸収層を有し、
平面視において、上記レーザー光吸収層の形状は、上記意匠層の形状と同一形状であることを特徴とするレーザー光を用いた剥離方法。
【請求項７】
請求項５に記載のレーザー光を用いた剥離方法において、
上記レーザー光吸収部材のレーザー光吸収率は８０％以上であることを特徴とするレーザー光を用いた剥離方法。
【請求項８】
請求項５に記載のレーザー光を用いた剥離方法において、
上記レーザー光吸収部材が有するレーザー光吸収成分は、カーボンブラック、ペリレン系化合物及び金属酸化物からなる群の中から選ばれた１以上を含有していることを特徴とするレーザー光を用いた剥離方法。
【発明の詳細な説明】
【技術分野】
【０００１】
本発明は、例えばスマートフォン、タブレット等を構成するパネルを筐体に接合するためのレーザー光を用いた接合方法及びレーザー光を用いてパネルを筐体から剥離する剥離方法に関するものである。
【背景技術】
【０００２】
例えば、スマートフォン、タブレット等は、画像等を表示する部分となるパネルを筐体に接合して構成されている。近年では、外形をできるだけ小さくしながら画像等の表示領域を拡大するために、表示画面周囲の枠幅を狭くする狭額縁化が進められており、パネルと筐体との接合面積は減少する一方である。また、そのように接合面積が減少するなか、パネルと筐体との間の防水性を備えることも要求されており、パネルと筐体との間に介在する接合部材に求められる要求は厳しくなっている。
【０００３】
従来より、パネルを筐体に接合する接合部材として、独立気泡の架橋ポリエチレン製テープ基材の両面にアクリル系の粘着剤を塗布した両面粘着テープが使用されてきた。このような構成の両面粘着テープは、柔らかくて、接着面の形状に追従し易いという利点がある反面、次のように問題があった。
【０００４】
つまり、パネルと筐体との接着力が十分に得られない場合があること、狭額縁化に対応するように細くカットした場合に気泡の存在によって防水性を確保できない場合があること、パネルと筐体とを接着した後にリワークのために剥離しようとした際にテープ基材が凝集破壊を起こし易く、リワークできないことがある。
【０００５】
また、パネルと筐体とを接合する技術として特許文献１に記載されたものが知られている。特許文献１では、パネルと筐体とを接合する接合部材の基材をＰＥＴ（ポリエチレンテレフタレート）のように気泡のない基材とすることで、狭額縁化に対応するように細くカットしても防水性を確保できるようにしている。また、特許文献１の接合部材は熱可塑性の粘着層を有しており、パネルまたは筐体に形成された意匠層にレーザー光を照射することにより、粘着層を溶融または軟化させて濡れ性を向上させて十分な接着力を維持できるようにしている。
【０００６】
また、リワークを可能にする技術としては特許文献２に記載されたものが知られている。特許文献２では、パネルと筐体の間に挟んだ接合部材を接合用レーザー光を用いて加熱することによってパネルと筐体を接合した後、分離用レーザー光を照射して接合部材を加熱し、パネルと筐体との接合部材による接合強度を低下させ、パネルを筐体から分離させるようにしている。これにより、リワークが可能になる。
【先行技術文献】
【特許文献】
【０００７】
【特許文献１】特開２０１１−１５６８５８号公報
【特許文献２】特開２０１２−６１５０２号公報
【発明の概要】
【発明が解決しようとする課題】
【０００８】
しかしながら、上記特許文献のものにおいても以下のような問題点が残っていた。
【０００９】
パネルまたは筐体に形成された意匠層が黒い場合には、低出力のレーザー光により効率的に接合または剥離が可能であるが、意匠層が例えば白い場合や金属の蒸着膜で形成されている場合には、レーザー光の殆どを意匠層が反射してしまい、黒い意匠層の場合に比べてレーザー光の出力を数十倍に高めないと粘着層を十分に溶融または軟化させることができない。
【００１０】
また、パネルに形成された意匠層が黒い場合であっても、レーザー光を照射するとパネルと粘着層との界面が最も高温になるので、条件によっては粘着層が熱分解によって発泡してしまい、防水性を確保できなくなることがある。従って、レーザー光の照射条件範囲が狭い。
【００１１】
また、リワークする場合も、意匠層の色や材質等によってレーザー光の照射条件は全て異なり、毎回、レーザー光の照射条件を細かく設定する必要がある。
【００１２】
また、パネルがガラス製の場合には、パネルに飛散防止フィルムが貼り付けられており、この飛散防止フィルムに印刷が施してあることがある。この場合、レーザー光を照射すると印刷部分によってレーザー光が先に吸収または反射されてしまい、意匠層をレーザー光で直接加熱することができず、上記特許文献の方法を使用することができない。
【００１３】
また、防水性を確実なものとするため、粘着層と筐体とを予め貼り合わせた段階で、パネルと一体にする前に、レーザー光を粘着層に照射して筐体と粘着層とを接着させる場合がある。特に液晶表示装置を備えている機種では、バックライトからの光漏れを防止するために粘着層を黒色等の遮光性の高いものにすることがあるが、粘着層が黒色の場合は、照射したレーザー光が粘着層表面に吸収されて、粘着層の表層部分のみが熱によって破損し、筐体と粘着層との接着力を確保できない場合がある。
【００１４】
本発明は、かかる点に鑑みてなされたものであり、その目的とするところは、意匠層の色や材質に関係なく、レーザー光の照射条件を殆ど変更しなくてもレーザー光による接合や剥離を可能にし、さらに、レーザー光出力の使用可能な範囲を広くし、しかも、飛散防止フィルム等が貼り付けられていてもレーザー光の使用を可能にすることにある。
【課題を解決するための手段】
【００１５】
上記目的を達成するために、第１の発明は、
少なくとも一方に意匠層が形成されたパネル及び筐体をレーザー光を用いて接合する接合方法において、
上記パネルと上記筐体との間に接合部材を配置し、
次いで、上記パネルの表面にレーザー光吸収部材を配置し、
その後、上記レーザー光吸収部材にレーザー光を照射して上記レーザー光吸収部材を加熱し、上記レーザー光吸収部材の熱を、上記パネルを介して上記接合部材に伝達させて上記接合部材を加熱し、上記パネルと上記筐体とを接合することを特徴とする。
【００１６】
この発明によれば、パネルを接合する際に、パネルの表面に配置したレーザー光吸収部材をレーザー光で加熱し、その熱を、パネルを介して接合部材に伝達するようにしているので、意匠層のレーザー光反射率やレーザー光吸収率に関係なく、接合部材を確実に加熱することが可能になる。
【００１７】
第２の発明は、第１の発明において、
上記レーザー光吸収部材は、レーザー光吸収層を有し、
平面視において、上記レーザー光吸収層の形状は、上記意匠層の形状と同一形状であることを特徴とする。
【００１８】
この発明によれば、レーザー光を用いて接合したい部分にのみ熱を効果的に伝達させてそれ以外の部分が不要に加熱されるのを抑制することが可能になる。
【００１９】
第３の発明は、第１の発明において、
上記レーザー光吸収部材のレーザー光吸収率は８０％以上であることを特徴とする。
【００２０】
この発明によれば、レーザー光吸収部材に照射されたレーザー光が効率よく熱に変換されるので、接合作業時のレーザー光を有効に使用することが可能になる。
【００２１】
第４の発明は、第１の発明において、
上記レーザー光吸収部材が有するレーザー光吸収成分は、カーボンブラック、ペリレン系化合物及び金属酸化物からなる群の中から選ばれた１以上を含有していることを特徴とする。
【００２２】
この発明によれば、レーザー光吸収成分の耐熱性及び耐候性が高くなるので、レーザー光吸収部材を繰り返し使用することが可能になる。
【００２３】
第５の発明は、
少なくとも一方に意匠層が形成されたパネル及び筐体を備える接合品の上記パネルを上記筐体から剥離する剥離方法において、
上記パネルの表面にレーザー光吸収部材を配置し、
その後、上記レーザー光吸収部材にレーザー光を照射して上記レーザー光吸収部材を加熱し、上記レーザー光吸収部材の熱を、上記パネルを介して、上記パネルと上記筐体との間に配置されている接合部材に伝達して上記接合部材を加熱し、上記パネルを上記筐体から剥離することを特徴とする。
【００２４】
この発明によれば、パネルを剥離する際に、パネルの表面に配置したレーザー光吸収部材をレーザー光で加熱し、その熱を、パネルを介して接合部材に伝達するようにしているので、意匠層のレーザー光反射率やレーザー光吸収率に関係なく、接合部材を確実に加熱することが可能になる。
【００２５】
第６の発明は、第５の発明において、
上記レーザー光吸収部材は、レーザー光吸収層を有し、
平面視において、上記レーザー光吸収層の形状は、上記意匠層の形状と同一形状であることを特徴とする。
【００２６】
この発明によれば、レーザー光を用いて剥離したい部分にのみ熱を効果的に伝達させてそれ以外の部分が不要に加熱されるのを抑制することが可能になる。
【００２７】
第７の発明は、第５の発明において、
上記レーザー光吸収部材のレーザー光吸収率は８０％以上であることを特徴とする。
【００２８】
この発明によれば、レーザー光吸収部材に照射されたレーザー光が効率よく熱に変換されるので、剥離作業時のレーザー光を有効に使用することが可能になる。
【００２９】
第８の発明は、第５の発明において、
上記レーザー光吸収部材が有するレーザー光吸収成分は、カーボンブラック、ペリレン系化合物及び金属酸化物からなる群の中から選ばれた１以上を含有している
ことを特徴とする。
【００３０】
この発明によれば、レーザー光吸収成分の耐熱性及び耐候性が高くなるので、レーザー光吸収部材を繰り返し使用することが可能になる。
【発明の効果】
【００３１】
第１の発明によれば、パネルの表面に配置したレーザー光吸収部材をレーザー光で加熱し、その熱を、パネルを介して接合部材に伝達して接合部材を加熱することができる。これにより、意匠層が白色でも蒸着膜であっても殆ど変わらないレーザー照射条件でパネルと筐体とを接合することができる。
【００３２】
また、パネルの表面に配置したレーザー光吸収部材をレーザー光で加熱するようにしているので、意匠層がレーザー光によって直接加熱されない。したがって、意匠層と接合部材との界面が過熱されることはなく、使用可能なレーザー光の照射条件を広くすることができる。
【００３３】
また、印刷部分を有する飛散防止フィルムがパネルに貼り付けてある場合、印刷部分にレーザー光が直接照射されないので、レーザー光が印刷部分で吸収または反射されることは殆どなく、レーザー光吸収部材の熱を利用してパネルと筐体とを確実に接合することができる。
【００３４】
第２の発明によれば、レーザー光吸収層の形状を意匠層の形状と同一形状にしたので、意匠層以外の発熱が少なくなる。これにより、例えばＩＴＯ（イリジウムチタンオキサイド）層、いわゆる透明導電膜や、額縁部に隣接する電子回路の加熱が抑制され、これらの熱による破損を防止しながら、パネルと筐体とを確実に接合できる。
【００３５】
第３の発明によれば、レーザー光吸収部材のレーザー光吸収率を８０％以上にしたので、エネルギー効率の高い接合作業を行うことができる。
【００３６】
第４の発明によれば、レーザー光吸収成分の耐熱性及び耐候性が高くなるので、レーザー光吸収部材を繰り返し使用することができる。これにより、接合作業時に廃棄される部材の量を少なくすることができる。
【００３７】
第５の発明によれば、パネルの表面に配置したレーザー光吸収部材をレーザー光で加熱し、その熱を、パネルを介して接合部材に伝達して接合部材を加熱することができる。これにより、意匠層が白色でも蒸着膜であっても殆ど変わらないレーザー照射条件でパネルを筐体から剥離することができる。
【００３８】
また、パネルの表面に配置したレーザー光吸収部材をレーザー光で加熱するようにしているので、意匠層がレーザー光によって直接加熱されない。したがって、意匠層と接合部材との界面が過熱されることはなく、使用可能なレーザー光の照射条件を広くすることができる。
【００３９】
また、印刷部分を有する飛散防止フィルムがパネルに貼り付けてある場合、印刷部分にレーザー光が直接照射されないので、レーザー光が印刷部分で吸収または反射されることは殆どなく、レーザー光吸収部材の熱を利用してパネルを筐体から確実に剥離することができる。
【００４０】
第６の発明によれば、レーザー光吸収層の形状を意匠層の形状と同一形状にしたので、意匠層以外の発熱が少なくなる。これにより、電子部品の熱による破損を防止しながら、パネルを筐体から剥離することができる。
【００４１】
第７の発明によれば、レーザー光吸収部材のレーザー光吸収率を８０％以上にしたので、エネルギー効率の高い剥離作業を行うことができる。
【００４２】
第８の発明によれば、レーザー光吸収部材を繰り返し使用することができるので、剥離作業時に廃棄される部材の量を少なくすることができる。
【図面の簡単な説明】
【００４３】
【図１】実施形態に係る接合方法を説明する断面図である。
【図２】接合用レーザー光を照射する場合を示す断面図である。
【図３】セパレータ付きの接合部材を筐体に接合する場合を示す断面図である。
【発明を実施するための形態】
【００４４】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００４５】
図１は、本発明の実施形態に係るレーザー光を用いた接合方法を説明する断面図である。本接合方法が適用される適用対象物としては、例えば、スマートフォン、タブレット、携帯型音楽プレーヤ、デジタルカメラ等を挙げることができるが、これらに限られるものではなく、各種表示画面を有する電子機器等を製造する場合に適用することができる。
【００４６】
この実施形態では本発明をスマートフォン１の製造に適用した場合について説明する。スマートフォン（接合品）１は、パネル２と筐体３を備えている。パネル２は、例えば透明な化学強化ガラス、いわゆるゴリラガラスや透明樹脂製の板材等からなるものであり、照射されたレーザー光の殆どを透過させる性質を持っている。このパネル２には、例えば操作者が指先で触れたことを検出するタッチセンサや液晶表示装置、有機ＥＬ表示装置等が積層状態で設けられている。
【００４７】
また、このスマートフォン１は、外形をできるだけ小さくしながら画像等の表示領域を拡大するために、表示画面周囲の枠幅を狭くした狭額縁タイプである。パネル２の外周部分が額縁となり、この額縁部分には意匠層２ａが形成されている。意匠層２ａはパネル２の全周に亘って連続しており、例えば、塗料塗膜、印刷層、金属蒸着膜等によって形成できる。意匠層２ａの幅は、例えば１．０ｍｍ以下や、０．７ｍｍ以下に設定することができる。意匠層２ａの色は、レーザー光を吸収する色であってもよいし、レーザー光を反射する色であってもよい。
【００４８】
筐体３は、例えば樹脂材や金属材等で構成することができるものであり、レーザー光を透過させないようになっている。筐体３の凹部３ａには図示しないが電子機器や充電池等が収容されるようになっている。また、筐体３の周壁部は環状に延びている。周壁部の上面は略平坦な接着面３ｂであり、この接着面３ｂにパネル２の裏面の周縁部が接合部材４を介して全周に亘って接合されるようになっている。周壁部における外周寄りの部位には、周方向に連続する突出板部３ｃが設けられている。この突出板部３ｃの内方にパネル２が配置される。
【００４９】
接合部材４は、いわゆる粘着テープであり、一般の発泡架橋ポリエチレンを基材にしたアクリル粘着テープの使用も可能であるが、ゴムまたは熱可塑性エラストマーを主成分とした接合部材４の方が、防水性の確保、筐体３の接着面への追従性、耐衝撃性、リワーク性の点から好ましい。すなわち、ゴムまたは熱可塑性エラストマーを主成分とすることで接合部材４がソリッドになるので、発泡架橋ポリエチレンのような気泡が存在せず、スマートフォン１の外部からの水の浸入を効果的に防止できる。また、ゴムまたは熱可塑性エラストマーを主成分とすることで接合部材４の柔軟性を高めることができ、筐体３の接着面３ｂに接着した際に接着面３ｂの形状に沿うように容易に変形して隙間を無くすことができる。また、例えばスマートフォン１を落下させたときのように衝撃が作用した場合に、パネル２と筐体３との間で接合部材４が衝撃吸収材として機能し、これにより、パネル２の剥離や破損が抑制される。さらに、ゴムまたは熱可塑性エラストマーを主成分にすると、リワーク時に筐体３やパネル２に残った接合部材４を剥がす際に、途中でちぎれにくくなり、容易に剥がすことができる。
【００５０】
接合部材４の成分となるゴムとしては、ブチルゴム、ニトリルゴム、アクリルゴム等の合成ゴムが挙げられる。また、接合部材４の成分となる熱可塑性エラストマーとしては、スチレン系、アクリル系、ポリエステル系、オレフィン系、ウレタン系、ナイロン系等を挙げることができる。これら成分を任意に組み合わせて使用することもできる。
【００５１】
接合部材４に粘着性を付与する目的で、例えばタッキファイア、いわゆる粘着付与剤を接合部材４の成分の１つとして添加することができる。また、接合部材４に耐熱性や耐候性を付与する目的で、例えば劣化防止剤を接合部材４の成分の１つとして添加することができる。また、液晶表示装置のバックライトの光がパネル２と筐体３との接合部位から漏れるのを抑制する目的で、例えばカーボンブラックや二酸化チタン、有機顔料等の着色剤等を接合部材４の成分の１つとして添加することができる。
【００５２】
接合部材４は基材を有する構成であってもよいし、基材の無い構成であってもよい。基材を有する場合には、基材は、気泡が無く、ハーフカット（セパレータを残したカット）し易いＰＥＴ（ポリエチレンテレフタレート）やＯＰＰ（延伸ポリエチレン）、ＰＣ（ポリカーボネート）等からなるフィルムやシート等が好ましい。これらは形状保持性があるので、取り扱いが容易になる。また、接合部材４は基材の両面に粘着層を設けた構成であってもよい。この場合、粘着層の厚みは、筐体３の接着面３ｂへの追従性や、耐衝撃性を確保する観点から、１００μｍ以上が好ましい。また、粘着層の性質としては、ＪＩＳのダンベル状３号形試験片で厚みが１００μｍのときの引っ張り強度が５ＭＰａ以上で、伸びが８００％以上であることが好ましい。引っ張り強度及び伸びがこれら値未満であると、リワーク時に筐体３やパネル２に残った接合部材４を筐体３やパネル２から剥がす際に、接合部材４が途中でちぎれやすくなるので好ましくない。
【００５３】
本実施形態では、パネル２と筐体３とを接合する際に、レーザー光吸収部材１０を使用する。レーザー光吸収部材１０は、詳細は後述するが、パネル２の表面に配置されて接合用のレーザー光や剥離用のレーザー光が照射されることで発熱し、その熱を接合部材４に伝達することで、パネル２と筐体３との接合や、筐体３からパネル２を剥離することができるようになる。
【００５４】
レーザー光吸収部材１０は、例えば透明なガラスやアクリル等で構成された板材に、レーザー光吸収層１１を形成してなるものである。レーザー光吸収部材１０を構成する板材は、レーザー光を殆ど吸収せず、かつ、反射しない材料であることが好ましい。
【００５５】
レーザー光吸収層１１を上記板材に形成する方法としては、例えばバインダーに分散させた着色剤を上記板材の裏面にコーティングしたり、印刷する方法がある。着色剤は、レーザー光吸収成分であり、例えばカーボンブラック、ペリレン系化合物及び金属酸化物からなる群の中から選ばれた１以上を含有している。カーボンブラックとしては、例えば一般のカーボンブラックやランプブラック、ボーンブラック、グラファイト等を使用することができる。金属酸化物としては、例えば、黒色酸化鉄、四酸化三鉄、銅クロム複合酸化鉄、クロム酸化合物、亜鉛酸化物、二酸化マンガン、チタンブラック等を使用することができる。また、ペリレン系化合物としては、例えばベンズイミダゾペリレン等を使用することができる。上述した成分を複数組み合わせて使用することも可能である。尚、レーザー光吸収層１１の色は、レーザー光を十分に吸収することができる色であればよく、黒色に限られるものではない。
【００５６】
また、レーザー光吸収層１１の成分として、上記以外にも、着色剤の分散性を向上させるための分散剤、コーティング面や印刷面の平滑性を確保するためのレベリング剤、ガラスとの密着性を向上させるためのシランカップリング剤、さらに耐熱性、耐候性を低下させない程度の染料を加えてもよい。
【００５７】
また、バインダーとなる樹脂は、例えば、硬化することにより耐熱性が高まる熱硬化樹脂、ＵＶ（紫外線）硬化樹脂等が好ましい。
【００５８】
バインダーに分散させた着色剤をコーティングする場合には、ダイコート、フローコート、コンマコート等を使用することができる。また、バインダーに分散させた着色剤を印刷する場合には、スクリーン印刷、オフセット印刷、グラビア印刷、フレキソ印刷等を使用することができる。印刷方法は、十分な塗膜厚を確保できるスクリーン印刷が好ましいが、これらに限られるものではない。
【００５９】
塗膜厚、即ちレーザー光吸収層１１の厚みを十分に確保することで、スマートフォン１の額縁となる部分に隣接する電子素子の隠蔽性を高めことができるとともに、レーザー光吸収層１１によるレーザー光の吸収率を向上させることができる。また、後述するパネル２の表面や飛散防止フィルムとの密着性を向上させて熱伝導を均一にするために、印刷面は平滑であることが好ましい。
【００６０】
さらに、レーザー光の照射時においてスマートフォン１の額縁となる部分に隣接する電子素子の熱による破損を回避するために、平面視で、レーザー光吸収層１１の形状を意匠層２ａの形状と同一形状にするのが好ましい。
【００６１】
レーザー光吸収層１１のレーザー光吸収率は波長が９４０ｎｍで８０％以上が好ましく、さらに好ましく９５％以上である。レーザー光吸収率を８０％以上確保することで照射されたレーザー光をレーザー光吸収層１１で効果的に熱に変換することができる。
【００６２】
また、レーザー光吸収層１１に隣接して例えば金属層や金属酸化層を設けてもよい。これら金属層や金属酸化層は蓄熱層となるので、変換された熱を蓄熱層に蓄熱して効率的に、長時間にわたり接合部材４を加熱することができ、確実な接合と剥離を実現することができる。この場合、十分に蓄熱できるように蓄熱層は厚みが２μｍ以上あることが好ましい。
【００６３】
パネル２と筐体３とを接合部材４で接合する際、及び、筐体３に接合部材４を接合する際のいずれの場合もレーザー光吸収部材１０を使用することができる。パネル２と筐体３とを接合部材４で接合する際には、レーザー光吸収部材１０をパネル２の表面に配置する。また、筐体３に接合部材４を接合する際には、レーザー光吸収部材１０を接合部材４に重なるように配置する。これらの場合、接合部材４に対応するようにレーザー光吸収層１１を配置することで、レーザー光吸収層１１の熱を効率よく接合部材４に伝達できる。
【００６４】
また、パネル２と筐体３とを接合部材４で接合する際、及び、筐体３に接合部材４を接合する際には、レーザー光吸収部材１０をパネル２や接合部材４に押し付けた状態（クランプした状態）でレーザー光を照射する。これにより、防水性を向上させることができる。クランプ力としては、例えば０．５ＭＰａ以上が好ましく、より好ましくは１．０ＭＰａ以上である。接合部材４の温度が常温近くとなるまでクランプを継続しておくのが好ましい。
【００６５】
また、パネル２を筐体３から剥離するリワークの際には、レーザー光吸収部材１０をパネル２の表面に接触させておくだけでよく、クランプは必要ない。
【００６６】
レーザー光吸収層１１に照射するレーザー光は、レーザー光吸収層１１が発熱してその熱によって接合部材４を軟化または溶融させることができればよく、ガスレーザー、固体レーザー、半導体レーザー、ファイバーレーザー等を利用することができる。
【００６７】
また、レーザー光の波長についても、レーザー光吸収層１１が発熱してその熱によって接合部材４を軟化または溶融させることができる波長範囲にあればよく、一般には、安全性が高く、取り扱いの容易な８００ｎｍ〜１５００ｎｍの範囲の半導体レーザーを使用するのが好ましい。
【００６８】
レーザー光の焦点径は、レーザー光吸収層１１の幅よりもやや広い方が好ましい。この場合、レーザー光の照度は、中心ほどエネルギー密度が高くなるガウシアタイプよりは、焦点全体が均一エネルギー密度であるトップハットタイプの方が、レーザー光吸収層１１全体を均一に加熱することができるので好ましい。
【００６９】
また、レーザー光吸収部材１０の板材においてレーザー光吸収層１１以外の部分へのレーザー光の照射を避けるために、レーザー光吸収層１１以外の部分に金属蒸着膜を形成してレーザー光を反射させたり、反射板を付けるのが好ましい。これにより、スマートフォン１の電子部品の破損を防止できる。
【００７０】
次に、レーザー光を用いた接合方法について説明する。図１に示すように、筐体３の接着面３ｂに接合部材４を貼り付ける。さらに、図２に示すように、裏面に意匠層１１が設けられたパネル２を、その意匠層２ａが接合部材４に重なるように載置する。これにより、パネル２の意匠層２ａに対応する部分と筐体３との間に接合部材４が配置されて、パネル２を表面から見たときに、意匠層２ａと接合部材４とが重複する。尚、意匠層２ａは、パネル２の表面に設けてもよい。
【００７１】
次いで、パネル２の表面にレーザー光吸収部材１０を配置する。このレーザー光吸収部材１０の外形状は、パネル２の外形状と一致している。そして、レーザー光吸収部材１０及び筐体３を厚み方向にクランプする。これにより、レーザー光吸収部材１０のレーザー光吸収層１１がパネル２の表面に密着するとともに、接合部材４を筐体３の接着面３ｂ及び意匠層２ａに密着させることができる。なお、長時間の加熱を目的にレーザー光吸収層１１に隣接して蓄熱層を設け、パネル２に蓄熱層を密着させることもできる。接合部材４は柔軟性を有しているので、筐体３の接着面３ｂ及び意匠層２ａの形状に追従するように変形し、隙間が無くなる。
【００７２】
その後、レーザー光吸収部材１０のレーザー光吸収層１１を狙って表側から接合用レーザー光Ｌを照射してレーザー光吸収部材１０におけるレーザー光吸収層１１を加熱する。レーザー光吸収部材１０の熱を、パネル２及び意匠層２ａを介して接合部材４に伝達させて接合部材４を加熱する。接合部材４は軟化または溶融し、冷却後にパネル２と筐体３とが接合された状態になる。そして、レーザー光吸収部材１０を取り外すことで、スマートフォン１が得られる。取り外したレーザー光吸収部材１０は再利用することができる。
【００７３】
この実施形態では、パネル２の表面に配置したレーザー光吸収部材１０を接合用レーザー光Ｌで加熱し、その熱を、パネル２及び意匠層２ａを介して接合部材４に伝達して接合部材４を加熱することができる。これにより、意匠層２ａを直接加熱する必要がないので、意匠層２ａが白色でも蒸着膜であっても殆ど変わらないレーザー照射条件でパネル２と筐体３とを接合することができる。
【００７４】
また、パネル２の表面に配置したレーザー光吸収部材１０を接合用レーザー光Ｌで加熱するようにしているので、パネル２の意匠層２ａがレーザー光Ｌによって直接加熱されず、意匠層２ａと接合部材４との界面が過熱されることはなく、使用可能なレーザー光の照射条件を広くすることができる。
【００７５】
また、印刷部分を有する飛散防止フィルムがパネル２に貼り付けてある場合、印刷部分にレーザー光が直接照射されないので、レーザー光が印刷部分で吸収または反射されることは殆どなく、レーザー光吸収部材１０の熱を利用してパネル２と筐体３とを確実に接合することができる。
【００７６】
また、レーザー光吸収層１１の形状を意匠層２ａの形状と同一形状とすることで、レーザー光を用いて接合したい部分にのみ熱を効果的に伝達させてそれ以外の部分が不要に加熱されるのを抑制することが可能になる。これにより、例えばＩＴＯ（イリジウムチタンオキサイド）層、いわゆる透明導電膜や、額縁部に隣接する電子回路の加熱が抑制され、これらの熱による破損を防止しながら、パネル２と筐体３とを確実に接合できる。
【００７７】
また、レーザー光吸収部材１０のレーザー光吸収層１１のレーザー光吸収率を８０％以上にしたので、エネルギー効率の高い接合作業を行うことができる。
【００７８】
また、レーザー光吸収部材１０のレーザー光吸収成分が、カーボンブラック、ペリレン系化合物及び金属酸化物からなる群の中から選ばれた１以上を含有しているので、レーザー光吸収成分の耐熱性及び耐候性が高くなる。これにより、レーザー光吸収部材１０を繰り返し使用することができ、接合作業時に廃棄される部材の量を少なくすることができる。
【００７９】
また、パネル２と筐体３とを接合する際には、上述した方法以外にも、図３に示すように接合部材４を筐体３に貼り付けてレーザー光を照射した後、パネル２を接合部材４に重ねて接合する方法も可能である。
【００８０】
すなわち、接合部材４は、離型剤が塗布されたセパレータ５を有しており、始めに、セパレータ５を上に向けた状態で接合部材４を筐体３の接着面３ｂに貼り付ける。そして、セパレータ５を有する接合部材４に重なるようにレーザー光吸収部材１０を配置する。その後、レーザー光吸収部材１０のレーザー光吸収層１１を狙って表側から接合用レーザー光Ｌを照射してレーザー光吸収部材１０におけるレーザー光吸収層１１を加熱する。レーザー光吸収部材１０の熱を、接合部材４に伝達させて接合部材４を加熱する。接合部材４は軟化または溶融し、冷却後に筐体３に接合する。
【００８１】
しかる後、セパレータ５を取り除き、図２に示すようにパネル２を接合部材４に重ね、パネル２にレーザー光吸収部材１０を重ねる。そして、レーザー光吸収部材１０のレーザー光吸収層１１を狙って表側から接合用レーザー光Ｌを照射してパネル２を筐体３に接合する。
【００８２】
この方法によれば、パネル２の意匠層２ａのレーザー光反射率やレーザー光吸収率に関係なく、接合部材４を確実に加熱することができるので、パネル２を筐体３に強固に接合できる。
【００８３】
また、レーザー光吸収部材１０は、パネル２を筐体３から剥離する場合に使用することもできる。すなわち、上述のようにしてレーザー光を用いてパネル２を筐体３に接合した後、例えばパネル２と筐体３の一方に不具合が発見された場合や、接合不良が発見された場合には、パネル２を筐体３から一旦剥離する、いわゆるリワーク作業が行われる。このリワーク作業時に、パネル２の表面にレーザー光吸収部材１０を配置し、その後、レーザー光吸収部材１０のレーザー光吸収層１１を狙って表側から剥離用レーザー光を照射してレーザー光吸収部材１０を加熱する。レーザー光吸収部材１０の熱を、パネル２及び意匠層２ａを介して、パネル２の意匠層２ａに対応する部分と筐体３との間に配置されている接合部材４に伝達して接合部材４を加熱する。接合部材４を軟化させることで接合部材４による接着力が低下するので、パネル２に剥離方向の力を加えてパネル２を筐体３から容易に剥離することができる。尚、レーザー光吸収部材１０は繰り返し使用できる。
【００８４】
剥離時には、パネル２の表面に配置したレーザー光吸収部材１０をレーザー光で加熱し、その熱を、パネル２及び意匠層２ａを介して接合部材４に伝達して接合部材４を加熱することができるので、意匠層２ａが白色でも蒸着膜であっても殆ど変わらないレーザー照射条件でパネル２を筐体３から剥離することができる。
【００８５】
また、パネル２の表面に配置したレーザー光吸収部材１０をレーザー光で加熱するようにしているので、パネル２の意匠層２ａがレーザー光によって直接加熱されず、意匠層２ａと接合部材４との界面が過熱されることはなく、使用可能なレーザー光の照射条件を広くすることができる。
【００８６】
また、印刷部分を有する飛散防止フィルムがパネルに貼り付けてある場合、印刷部分にレーザー光が直接照射されないので、レーザー光が印刷部分で吸収または反射されることは殆どなく、レーザー光吸収部材１０の熱を利用してパネル２を筐体３から確実に剥離することができる。
【００８７】
また、レーザー光吸収層１１の形状を意匠層２ａの形状と同一形状にしたので、パネル２を筐体３から剥離するときに電子部品の熱による破損を防止できる。
【００８８】
また、レーザー光吸収部材１０のレーザー光吸収率を８０％以上にしたので、エネルギー効率の高い剥離作業を行うことができる。
【００８９】
尚、上記実施形態では、パネル２における筐体３への接着面に意匠層２ａを形成して意匠層２ａに接合部材４を密着させるようにしているが、これに限らず、筐体３に意匠層を形成してもよい。意匠層は、筐体３の接着面３ｂに形成することができる。また、パネル２と筐体３の両方に意匠層を形成してもよい。
【実施例】
【００９０】
以下、実施例を示して本発明を具体的に説明するが、本発明はこれら実施例に限定されるものではない。
【００９１】
（接合部材の作製）
黒色の接合部材と透明の接合部材を作製した。
【００９２】
黒色の接合部材の作製方法の次のとおりである。ジブッロク成分７８％のスチレン・ブタジェン・スチレン共重合物いわゆるＳＢＳ(Ｋｒａｔｏｎ製Ｄ−１１１８)  ５６重量部と、ジブッロク成分１５％のスチレン・ブタジェン・スチレン共重合物  (ＪＳＲ株式会社製ＴＲ２６０１)  ４４重量部と、タッキファイアとしてテルペンフェノール樹脂(ヤスハラケミカル株式会社製 ＹＳポリスターＴ−１１５)  ５０重量部と、オイル(株式会社クラレ製  ＬＢＲ−３０５) １０重量部と、酸化防止剤(チバ・ジャパン株式会社製  イルガノックス１０１０) １重量部と、カーボンブラック０．３重量部をトルエンに分散・溶解して固形分４０重量％の粘着剤溶液を調整した。
【００９３】
上記粘着剤溶液を離型ＰＥＴフィルム（セパレータ）にアプリケーターで乾燥皮膜が１００μmになるように塗布して乾燥し、厚さ１００μｍの接合部材を作製した。この接合部材の９４０ｎｍの波長のレーザー光吸収率は９８％であった。
【００９４】
得られた接合部材を、縦５０ｍｍ、横１００ｍｍで幅０．５ｍｍの枠状となるように、セパレータを残してハーフカットした。
【００９５】
透明の接合部材は、黒色の接合部材の粘着剤溶液に対してカーボンブラックを添加していないだけで、他は黒色の接合部材と同様にして作製した。
【００９６】
（筐体の製作）
縦１２０ｍｍ、横１２０ｍｍ、厚さ０．５ｍｍの黒色ポリカーボネート板を筐体とした。
【００９７】
（パネルの製作）
黒色の意匠層のパネルと白色の意匠層のパネルとを製作した。
【００９８】
黒色の意匠層のパネルの製作方法の次のとおりである。
【００９９】
縦５０ｍｍ、横１００ｍｍ、厚さ０．４ｍｍの化学強化ガラス、いわゆるゴリラガラスの外周に幅０．７ｍｍの枠型の意匠層をスクリーン印刷によって形成した。すなわち、市販の熱硬化型スクリーンインキ２５００シリーズＭＩＧ−Ｎ(十条ケミカル株式会社製)の黒を使用し、膜厚１０μｍになるようガラスにスクリーン印刷した後、１００℃で２分間乾燥させ、再度、同条件でその印刷部の上に重ねてスクリーン印刷した。最後に１５０℃で６０分間熱硬化させてパネルの意匠層を形成した。この黒色の意匠層の９４０ｎｍの波長のレーザー光吸収率は９６％であった。
【０１００】
白色のパネルの製作方法は黒色と同じであり、使用インキが白である点で異なるだけである。この白色の意匠層の９４０ｎｍの波長のレーザー光吸収率は１６％であった。
【０１０１】
（レーザー光吸収部材の作製）
レーザー光吸収部材は、縦５０ｍｍ、横１００ｍｍ、厚さ０．４ｍｍの化学強化ガラス、いわゆるゴリラガラスの外周に幅０．７ｍｍの枠型のレーザー光吸収層をスクリーン印刷によって形成した。すなわち、市販の熱硬化型スクリーンインキ２５００シリーズＭＩＧ−Ｎ(十条ケミカル株式会社製)の黒を使用し、膜厚１０μｍになるようガラスにスクリーン印刷した後、１００℃で２分間乾燥させ、再度、同条件でその印刷部の上に重ねてスクリーン印刷した。最後に１５０℃で６０分間熱硬化させてレーザー光吸収層を形成した。このレーザー光吸収層の９４０ｎｍの波長のレーザー光吸収率は８０％以上であった。
【０１０２】
（実施例１）
実施例１では、まず、図３に示すように、セパレータが付いた透明の接合部材を筐体の接着面に貼り付ける。その後、レーザー光吸収部材をセパレータに重なるように配置し、厚み方向に０．５ＭＰａのクランプ力でクランプする。次いで、接合用レーザー光として、波長９４０ｎｍ、出力３Ｗ、走査速度２０ｍｍ／ｓｅｃの照射条件で半導体レーザーをレーザー光吸収層に照射した。レーザー光の照射後、レーザー光吸収部材を取り外し、セパレータを接合部材から剥がした。
【０１０３】
そして、黒色の意匠層のパネルを接合部材に重なるように配置し、厚み方向に１．０ＭＰａのクランプ力でクランプする。次いで、接合用レーザー光として、波長９４０ｎｍ、出力４Ｗ、走査速度１５ｍｍ／ｓｅｃの照射条件で半導体レーザーをレーザー光吸収層に照射した。レーザー光の照射後、レーザー光吸収部材を取り外した。
【０１０４】
上記のようにして得られた接合品を水深１ｍで３０分間水没させた。水の中から取り出して観察したが、接合部分からの水の浸入は見られなかった。
【０１０５】
また、透明な接合部材を黒色の接合部材に変えて上記したようにパネルと筐体とを接合した場合も同様に水の浸入は見られなかった。
【０１０６】
（比較例１）
比較例１では、セパレータが付いた黒色の接合部材を筐体の接着面に貼り付ける。その後、透明な化学強化ガラスからなるパネルをセパレータに重なるように配置し、厚み方向に０．５ＭＰａのクランプ力でクランプする。次いで、接合用レーザー光として、波長９４０ｎｍ、出力３Ｗ、走査速度２０ｍｍ／ｓｅｃの照射条件で半導体レーザーを照射した。レーザー光は、パネルを透過して黒色の接合部材に達し、この黒色の接合部材のレーザー光吸収率が高いため、黒色の接合部材の表面は焦げて損傷し、また、筐体と黒色の接合部材との接着部分に浮きが発生しており、防水性は確保できない状況であった。
【０１０７】
（実施例２）
実施例２では、透明の接合部材を筐体の接着面に貼り付けてセパレータを外し、この接合部材に黒色の意匠層のパネルを重なるように配置した。そして、レーザー光吸収部材を黒色の意匠層のパネルの表面に重なるように配置し、厚み方向に１．０ＭＰａのクランプ力でクランプする。次いで、接合用レーザー光として、波長９４０ｎｍ、出力４Ｗ、走査速度１５ｍｍ／ｓｅｃの照射条件で半導体レーザーをレーザー光吸収層に照射した。レーザー光の照射後、レーザー光吸収部材を取り外した。
【０１０８】
上記のようにして得られた接合品を水深１ｍで３０分間水没させた。水の中から取り出して観察したが、接合部分からの水の浸入は見られなかった。
【０１０９】
また、黒色の意匠層のパネルを白色の意匠層のパネルに変えて上記したようにパネルと筐体とを接合した場合も同様に水の浸入は見られなかった。つまり、レーザー光の照射条件をシビアに設定しなくても、黒色の意匠層、白色の意匠層の両方で満足のいく防水性が得られる。
【０１１０】
（比較例２）
比較例２では、透明の接合部材を筐体の接着面に貼り付けてセパレータを外し、この接合部材に、白色の意匠層のパネルを重なるように配置し、厚み方向に１．０ＭＰａのクランプ力でクランプする。次いで、接合用レーザー光として、波長９４０ｎｍ、出力４Ｗ、走査速度１５ｍｍ／ｓｅｃの照射条件で半導体レーザーを意匠層に照射した。上記のようにして得られた接合品を水深１ｍで３０分間水没させたところ、水の浸入が著しかった。これは白色の意匠層がレーザー光を反射して発熱量が不足し、接合部材が軟化していなかったためである。
【０１１１】
尚、レーザー光の照射条件を出力２８Ｗ、走査速度１０ｍｍ／ｓｅｃにすれば水の浸入は見られなかったが、白色の意匠層がやや黄色に変色して意匠性が低下した。また、レーザー光の照射条件を出力２６Ｗ、走査速度１０ｍｍ／ｓｅｃにすれば水の浸入は見られず、意匠層の変色も見られなかった。つまり、白色の意匠層の場合は、レーザー光が反射されるので、レーザー光の照射条件を設定するのが難しく、しかも、適切な範囲が狭いことが分かる。
【０１１２】
（実施例３）
黒色の意匠層のパネルを透明な接合部材を介して筐体に接合した接合品を用意した。この接合品におけるパネルの表面にレーザー光吸収部材を配置し、レーザー光吸収層に剥離用レーザー光を照射した。照射条件は、出力４Ｗ、走査速度５０ｍｍ／ｓｅｃで、１５回連続照射である。尚、クランプ力は作用させていない。
【０１１３】
レーザー光の照射後、直ちにレーザー光吸収部材を取り外してパネルに吸盤を吸着させて手で剥離方向に引っ張ったところ、パネルを容易に剥離することができた。
【０１１４】
黒色の意匠層のパネルに変えて白色の意匠層のパネルとした場合も同様に容易に剥離することができた。
【０１１５】
（比較例３）
白色の意匠層のパネルを透明な接合部材を介して筐体に接合した接合品を用意した。この接合品におけるパネルの意匠層に剥離用レーザー光を照射した。照射条件は、出力２８Ｗ、走査速度５０ｍｍ／ｓｅｃで、１５回連続照射である。尚、クランプ力は作用させていない。
【０１１６】
レーザー光の照射後、直ちにパネルに吸盤を吸着させて手で剥離方向に引っ張ったところ、パネルを容易に剥離することができたが、白色の意匠層がやや黄色に変色して意匠性が低下したので、リワークには不向きである。
【０１１７】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【０１１８】
以上説明したように、本発明に係るレーザー光を用いた接合方法及び剥離方法は、例えばスマートフォンの製造現場や解体現場で使用することができる。
【符号の説明】
【０１１９】
１              スマートフォン（接合品）
２              パネル
２ａ            意匠層
３              筐体
４              接合部材
１０            レーザー光吸収部材
１１            レーザー光吸収層
【図１】
0006393133.tif 000002
【図２】
0006393133.tif 000003
【図３】
0006393133.tif 000004